(57)【要約】【課題】ゲルを発生させることなく成形でき、一定期間経過後に使用しても高い架橋率の封止材層が形成できる太陽電池モジュール用封止材シート、および該封止材シートを用いた優れた耐久性を有する太陽電池モジュールの提供を目的とする。【解決手段】エチレン／酢酸ビニル共重合体と、特定条件における揮発量が１５質量％以下で、かつ１時間で半減する分解温度が１１５〜１４０℃の有機過酸化物とを含有し、前記有機過酸化物の含有量が前記エチレン／酢酸ビニル共重合体１００質量部に対して０．４〜１．０質量部である太陽電池モジュール用封止材シート。また、該該封止材シートを用いた太陽電池モジュール。【選択図】なし
2011108433.tif 000002
【特許請求の範囲】
【請求項１】
エチレン／酢酸ビニル共重合体と有機過酸化物とを含有する太陽電池モジュール用封止材シートであって、
前記有機過酸化物が下記条件（Ａ）及び条件（Ｂ）を満たし、かつ該有機過酸化物の含有量が前記エチレン／酢酸ビニル共重合体１００質量部に対して０．４〜１．０質量部である太陽電池モジュール用封止材シート。
（Ａ）半径が１．８ｃｍの底面を有し、深さが０．９ｃｍの円筒容器内で、０．１５ｇの有機過酸化物を５０℃の条件で５時間保管したときの揮発量が１５質量％以下である。
（Ｂ）有機過酸化物が１時間で半減する分解温度が１１５〜１４０℃である。
【請求項２】
太陽電池セルと、前記太陽電池セルを封止する封止材層と、前記封止材層の表面側を保護する表面保護部材と、前記封止材層の裏面側を保護する裏面保護部材と、を有し、
前記封止材層が、請求項１に記載の太陽電池モジュール用封止材シートにより形成されている太陽電池モジュール。
【発明の詳細な説明】
【技術分野】
【０００１】
本発明は、太陽電池モジュール用封止材シートおよび太陽電池モジュールに関する。
【背景技術】
【０００２】
近年、太陽光を利用するクリーンな発電技術として、太陽電池が注目を集めている。一般的な太陽電池モジュールとしては、太陽電池セルを封止材層内に包埋させて封止し、該封止材層の両面側を表面保護部材と裏面保護部材で保護したモジュールが知られている。該太陽電池モジュールの製造方法としては、表面保護部材、封止材シート、太陽電池セル、封止材シート及び裏面保護部材をこの順序で積層し、これらを真空中で加熱して脱気させた後に、真空中で１気圧の荷重をかけながら加熱して、太陽電池セルを包埋させつつ封止材樹脂を架橋硬化させて接着一体化する方法が広く用いられている。【０００３】
封止材シートの材料としては、一般的に、主成分となる樹脂としてＥＶＡ（エチレン／酢酸ビニル共重合体）が使用される。太陽電池用の封止材シートとしては、単層構成のものが最も一般的であり、少なくとも架橋剤として有機過酸化物が添加される（例えば、特許文献１〜５）。有機過酸化物を含有させることで、熱によって有機過酸化物が分解してラジカルが発生し、ＥＶＡが架橋される。このように、有機過酸化物によってＥＶＡを架橋することにより、太陽電池モジュールの封止材層中に太陽電池セルを固定できる。また、封止材シートには、その耐久性を向上させる目的で、架橋助剤、シランカップリング剤、光安定剤、紫外線吸収剤といった添加物が一定割合で含有されることが多い。【０００４】
封止材シートの製造方法としては、例えば、直線状スリットを有するダイから封止材シートを形成する樹脂を溶融状態で押し出し、冷却ロールもしくは水槽で急冷固化するＴダイ法、又はカレンダー法等の製膜工程が採用される。前記製膜工程により５００μｍ程度の厚みの封止材シートが成膜される。また、前記製膜工程の中で、封止材シート表面に凹凸を付与するエンボス加工が施されることもある。
【先行技術文献】
【特許文献】
【０００５】
【特許文献１】特開平９−２７６３３号公報
【特許文献２】特開平１１−５４７６８号公報
【特許文献３】特開２０００−１８３３８１号公報
【特許文献４】特開２００５−１２６７０８号公報
【特許文献５】特開２００６−１８６２３３号公報
【発明の概要】
【発明が解決しようとする課題】
【０００６】
しかしながら、特許文献１〜５に記載されているような従来の封止材シートは、輸送後や一定期間の保管後に使用すると、太陽電池モジュールにおける封止材層の架橋率が低下し、太陽電池モジュールの耐久性が著しく低下することがある。
また、封止材シートの製造においては、条件によってはシート中にゲルが発生することがあるため、シート成形時のゲルの発生を防止することが重要である。【０００７】
本発明は、ゲルを発生させることなく成形でき、輸送後や一定期間の保管後に使用しても、高い架橋率の封止材層が形成でき、耐久性に優れた高品質な太陽電池モジュールを安定して製造できる太陽電池モジュール用封止材シートの提供を目的とする。また、本発明は、前記太陽電池モジュール用封止材シートを用いた、優れた耐久性を有する高品質な太陽電池モジュールの提供を目的とする。
【課題を解決するための手段】
【０００８】
本発明は、前記課題を解決するために以下の構成を採用した。
［１］エチレン／酢酸ビニル共重合体と有機過酸化物とを含有する太陽電池モジュール用封止材シートであって、前記有機過酸化物が下記条件（Ａ）及び条件（Ｂ）を満たし、かつ該有機過酸化物の含有量が前記エチレン／酢酸ビニル共重合体１００質量部に対して０．４〜１．０質量部である太陽電池モジュール用封止材シート。
（Ａ）半径が１．８ｃｍの底面を有し、深さが０．９ｃｍの円筒容器内で、０．１５ｇの有機過酸化物を５０℃の条件で５時間保管したときの揮発量が１５質量％以下である。
（Ｂ）有機過酸化物が１時間で半減する分解温度が１１５〜１４０℃である。
［２］太陽電池セルと、前記太陽電池セルを封止する封止材層と、前記封止材層の表面側を保護する表面保護部材と、前記封止材層の裏面側を保護する裏面保護部材と、を有し、前記封止材層が、前記［１］に記載の太陽電池モジュール用封止材シートにより形成されている太陽電池モジュール。
【発明の効果】
【０００９】
本発明の太陽電池モジュール用封止材シートは、ゲルを発生させることなく成形でき、輸送後や一定期間の保管後に使用しても、高い架橋率の封止材層が形成でき、耐久性に優れた高品質な太陽電池モジュールを安定して製造できる。
また、本発明の太陽電池モジュールは、本発明の太陽電池モジュール用封止材シートを用いているため、高い架橋率を有する優れた封止材層が安定して形成されており、耐久性に優れ高品質である。
【図面の簡単な説明】
【００１０】
【図１】本発明の太陽電池モジュールの実施形態の一例を示した断面図である。
【図２】図１の太陽電池モジュールの製造方法の一工程を示した断面図である。
【発明を実施するための形態】
【００１１】
＜太陽電池モジュール用封止材シート＞
本発明の太陽電池モジュール用封止材シート（以下、単に「封止材シート」という。）は、太陽電池モジュールにおいて太陽電池セルを封止する封止材層の形成に用いるシートであって、エチレン／酢酸ビニル共重合体（ＥＶＡ）と有機過酸化物とを含有する。
【００１２】
本発明の封止材シートを形成する樹脂基材は、主成分としてＥＶＡを使用することが好ましい。ＥＶＡは、高い透明性を有し、安価であり、特に過去の使用実績が膨大である点で有利である。ＥＶＡを主成分とするとは、樹脂基材の総量に対して、ＥＶＡを９５質量％以上とすることを意味する。
本発明の封止材シートには、ＥＶＡに加えて他の樹脂が含有されていてもよい。他の樹脂としては、ポリエチレン、ポリプロピレン等のポリオレフィン；アイオノマー；エチレン−メタクリル酸共重合体；エチレン−アクリル酸共重合体；ポリフッ化ビニル；ポリ塩化ビニル、またはこれらの共重合体等が挙げられる。
本発明の封止材シートの樹脂基材中のＥＶＡの割合は、９５質量％以上が好ましく、９７質量％以上がより好ましく、１００質量％が特に好ましい。
【００１３】
前記樹脂基材のＭＦＲ（メルトフローレート）は、２０〜４０ｇ／１０分が好ましい。樹脂基材のＭＦＲは、共重合体であれば、共重合成分に由来する単位の含有率を調節することにより調節できる。ＥＶＡのＭＦＲは、ＥＶＡ１００質量％中の酢酸ビニル単位の含有率を調節することにより調節できる。
ＥＶＡが有する全単位１００質量％中の酢酸ビニル単位の含有率は、２０〜４０質量％が好ましく、２５〜３５質量％がより好ましい。
また、ＭＦＲは、分子量を調節することでも調節でき、分子量を大きくすることでＭＦＲが小さくなる。
前記ＭＦＲは、ＡＳＴＭＤ１２３８に準拠した方法で測定される。
【００１４】
本発明の封止材シートは、架橋剤として、下記条件（Ａ）及び条件（Ｂ）を満たす有機過酸化物（以下、「有機過酸化物Ｉ」という。）を含有することを特徴とする。
（Ａ）半径が１．８ｃｍの底面を有し、深さが０．９ｃｍの円筒容器内で、０．１５ｇの有機過酸化物を５０℃の条件で５時間保管したときの揮発量が１５質量％以下である。
（Ｂ）有機過酸化物が１時間で半減する分解温度が１１５〜１４０℃である。
【００１５】
従来、輸送後の封止材シートや、一定期間保存した後の封止材シートを用いて太陽電池モジュールを製造した場合に、封止材層の架橋率が低下し、得られる太陽電池モジュールの耐久性が著しく低下することがあった。このことについて、本発明者等が詳しく検討を行ったところ、輸送後や、一定期間保存した後の封止材シートでは、該封止材シート中に含有されている有機過酸化物が揮発し、その量が減少していることが判明した。そこで、本発明者等は、前記条件（Ａ）を満たす有機過酸化物Ｉを用いることで、有機過酸化物が封止材シートから揮発してしまうことを抑制し、輸送後や、一定期間保存した後の封止材シートを使用しても高品質な太陽電池モジュールを安定して製造できることを見い出した。
【００１６】
また、有機過酸化物Ｉは、１時間で半減する分解温度が１１５〜１４０℃である。有機過酸化物Ｉの前記分解温度が１１５℃以上であれば、シート成形時に架橋反応が進行して封止材シート内にゲルが発生することを抑制できる。また、有機過酸化物Ｉの前記分解温度が１４０℃以下であれば、太陽電池モジュールの製造の際、架橋反応が充分に進行し、封止材層の架橋率が高くなるため、優れた耐久性を有する太陽電池モジュールが得られる。
【００１７】
有機過酸化物Ｉとしては、ｔ−ブチルパーオキシ−２−エチルヘキシルモノカーボネート（条件（Ａ）の揮発量：７．２質量％、条件（Ｂ）の熱分解温度：１１９℃）が好ましい。
【００１８】
本発明の封止材シートに含有される有機過酸化物Ｉは、１種類であることが好ましい。有機過酸化物Ｉが２種類以上含有されている場合は、それらの有機過酸化物Ｉの揮発性の違いから、一定期間経過後の封止材シート内において有機過酸化物Ｉの種類ごとの比率が変化して不均一になるおそれがある。しかし、有機過酸化物Ｉが１種類であれば、一定期間経過後であっても封止材シート内における有機過酸化物Ｉの均一性が保たれやすく、該封止材シートを用いて製造される太陽電池モジュールの特性のばらつきを小さくしやすい。
また、太陽電池モジュールの製造では、通常、２枚の封止材シートで太陽電池セルを挟んだ状態で、真空中で荷重をかけながら加熱し、太陽電池セルを包埋させつつ封止材樹脂を架橋させるが、それら２枚の封止材シートにそれぞれ含有される有機過酸化物Ｉは同一であることが好ましい。同一の有機過酸化物Ｉが含有されている封止材シートを用いれば、一定期間経過後であっても２枚の封止材シート間の有機過酸化物Ｉの量がほぼ同等で、不均一化することも抑制されやすいため、太陽電池モジュールの特性のばらつきを小さくしやすい。
【００１９】
本発明の封止材シート中の有機過酸化物Ｉの含有量は、ＥＶＡ１００質量部に対して、０．４〜１．０質量部であり、０．５〜０．８質量部が好ましい。有機過酸化物Ｉの含有量がＥＶＡ１００質量部に対して０．４質量部以上であれば、架橋率が高い封止材層を形成でき、耐久性に優れた太陽電池モジュールを製造できる。有機過酸化物Ｉの含有量がＥＶＡ１００質量部に対して１．０質量部以下であれば、シート成形時に架橋反応が進行して封止材シート内にゲルが発生することを抑制できる。
【００２０】
また、本発明の封止材シートには、前記有機過酸化物の他に、架橋反応を促進する架橋助剤が含有されていてもよい。架橋助剤としては、トリアリルイソシアヌレート、ジアリルフタレート、トリアリルシアヌレート等が挙げられる。
【００２１】
また、本発明の封止材シートには、太陽電池モジュールにおいて、封止材層と表面保護部材および裏面保護部材との接着性を向上させるために、シランカップリング剤が含有されていてもよい。シランカップリング剤としては、γ−メタクリロキシプロピルトリメトキシシラン、リメトキシプロピルシラン、トリメトキシメチルシラン、ビニルトリメトキシシラン、ビニルトリエトキシシラン、トリクロロプロピルシラン、トリエトキシフェニルシラン等が挙げられる。
【００２２】
また、本発明の封止材シートには、形成される封止材層の耐久性を向上させるために、紫外線吸収剤、酸化防止剤等の安定化剤が含有されていてもよい。
耐光性の向上のために用いられる紫外線吸収剤としては、２−（５−メチル−２−ヒドロキシフェニル）ベンゾトリアゾール、２−（３−ｔ−ブチル−５−メチル−２−ヒドロキシフェニル）−５−クロロベンゾトリアゾール、２−（４，６−ジフェニル−１，３，５−トリアジン−２−イル）−５−［（ヘキシル）オキシ］−フェノール、２，４−ジヒドロキシベンゾフェノン、２−ヒドロキシ−４−ｎ−オクチルオキシベンゾフェノン等が挙げられる。
熱安定性の向上のために用いられる酸化防止剤としては、１，６−ヘキサンジオール−ビス［３−（３，５−ジ−ｔ−ブチル−４−ヒドロキシフェニル）プロピオネート］、ペンタエリスリチル−テトラキス［３−（３，５−ジ−ｔ−ブチル−４−ヒドロキシフェニル）プロピオネート］、トリス（２，４−ジ−ｔ−ブチルフェニル）フォスファイト、２，４−ビス−（ｎ−オクチルチオ）−６−（４−ヒドロキシ−３，５−ジ−ｔ−ブチルアニリノ）−１，３，５−トリアジン、オクタデシル−３−（３，５−ジ−ｔ−ブチル−４−ヒドロキシフェニル）プロピオネート等が挙げられる。
【００２３】
（封止材シートの製造方法）
本発明の封止材シートは、架橋剤として、前述した有機過酸化物Ｉを用いる以外は、公知の製造方法で製造できる。例えば、前記樹脂基材に、有機過酸化物、及び必要に応じて添加する添加剤を混合して加熱溶融させた樹脂を、Ｔダイ等を用いて押し出す共押し出し法で封止材シートを製膜する製膜工程を有する方法が挙げられる。
また、前記製膜工程においては、ブロッキング防止のため、熱溶融した状態の樹脂シートの表面を、凹凸パターンが施されているロール（金属またはゴム製）に密着させることで、該樹脂シート片面もしくは両面に該ロールの凹凸パターンを転写させ、封止材シートにエンボス加工を施してもよい。
【００２４】
以上説明した本発明の封止材シートは、シート成形時にゲルが発生することが抑制されている。また、輸送後や一定期間保存した後においても、シート中の有機過酸化物が揮発してその量が減少することを抑制されている。そのため、本発明の封止材シートであれば、一定期間経過後の封止材シートであっても、高い架橋率を有する封止材層を安定に形成し、優れた耐久性を有する高品質な太陽電池モジュールを安定して製造できる。
【００２５】
＜太陽電池モジュール＞
本発明の太陽電池モジュールは、太陽電池セルと、前記太陽電池セルを封止する封止材層と、前記封止材層の表面側を保護する表面保護部材と、前記封止材層の裏面側を保護する裏面保護部材と、を有し、前記封止材層が、前述した本発明の封止材シートにより形成されているモジュールである。以下、本発明の太陽電池モジュールの実施形態の一例を示して詳細に説明する。
【００２６】
本実施形態の太陽電池モジュール１は、図１に示すように、太陽電池セル４、４と、太陽電池セル４、４を封止する封止材層３と、封止材層３の表面側を保護する表面保護部材２と、封止材層３の裏面側を保護する裏面保護部材５とを有する。
（太陽電池セル）
太陽電池セル４は、光電効果により受光面に入射した光を電気に変換する機能を有するセルである。太陽電池セル４は、太陽電池モジュール１内において複数個（図１では２つ）が電極（図示省略）によって接続されている。太陽電池セル４の数は特に限定されない。
太陽電池セル４の材料としては、例えば、結晶系シリコンが挙げられる。なかでも、製造の簡便さとコスト面から、多結晶シリコンが特に好ましい。
【００２７】
（封止材層）
封止材層３は、太陽電池セル４、４を包埋させて封止する層であり、本発明の封止材シートにより形成される。
封止材層３の厚さは、０．３〜０．６ｍｍが好ましい。
【００２８】
（表面保護部材）
表面保護材２としては、耐久性、耐候性、透明性に優れたものが好ましく、例えば、ガラス板、ポリエチレンテレフタレート等の樹脂シート等が挙げられる。また、ポリカーボネート等の樹脂シートを用いてもよい。
表面保護部材２の厚さは、３〜６ｍｍが好ましい。
【００２９】
（裏面保護部材）
裏面保護部材５としては、耐久性、耐候性に優れたものが好ましく、例えば、ポリエチレンテレフタレート、ポリビニルフロライド、ＥＶＡ等の樹脂シート、及びそれらの積層体等が挙げられる。また、前記樹脂シートや積層体には、水蒸気バリア性、酸素バリア性を付与するバリア層を積層してもよい。
裏面保護部材５の厚さは、０．２〜０．４ｍｍが好ましい。
【００３０】
（製造方法）
以下、本発明の太陽電池モジュールの製造方法の一例として、前記太陽電池モジュール１の製造方法を説明する。ただし、本発明の太陽電池モジュールの製造方法は以下の方法には限定されない。
図２に示すように、裏面保護部材２、封止材シート３Ａ、太陽電池セル４、４、封止材シート３Ｂ、表面保護部材５をこの順に積層して積層体１Ａとする。次いで、積層体１Ａを真空状態で加熱加圧する真空ラミネートを行い、封止材シート３Ａ、３Ｂ内に太陽電池セル４、４を埋没させ、封止材シート３Ａ、３Ｂの透明樹脂基材（ＥＶＡ）を架橋硬化させて接着一体化することで封止材層３を形成させる。これにより、太陽電池モジュール１が得られる。
封止材シート３Ａと封止材シート３Ｂは本発明の封止材シートであり、同じ組成の封止材シートであってもよく、異なる組成の封止材シートであってもよいが、均一に架橋構造が形成されることで良好な品質のモジュールが得られやすい点から、同じ組成の封止材シートであることが好ましい。
【００３１】
以上説明した太陽電池モジュールは、本発明の封止材シートを用いているため、該封止材シートが輸送後や一定期間保管した後のものであっても、封止材層の架橋率が高く、優れた耐久性を有しており高品質である。
【実施例】
【００３２】
以下、実施例及び比較例を示して本発明を詳細に説明する。ただし、本発明は以下の記載によっては限定されない。
本実施例で用いた有機過酸化物の揮発量（単位：質量％）は、底面の半径が１．８ｃｍ、深さが０．９ｃｍの円筒容器の中に、有機過酸化物を０．１５ｇ投入し、５０℃の条件で５時間保管し、保管前後の質量から算出した。【００３３】
［使用原料］
本実施例で使用した原料を以下に示す。
（ＥＶＡ）
ＥＶＡ−１：酢酸ビニル単位の含有量が３０質量％で、ＭＦＲが３０ｇ／１０分のＥＶＡ【００３４】
（有機過酸化物）
Ｉ−１：ｔ−ブチルパーオキシ−２−エチルヘキシルモノカーボネート
ＩＩ−１：１，１−ジ（ｔ−ブチルパーオキシ）−３，３，５−トリメチルシクロヘキサン
ＩＩ−２：２，５−ジメチル−２，５−ジ（ｔ−ブチルパーオキシ）ヘキサン【００３５】
（架橋助剤）
ＩＩＩ−１：トリアリルイソシアヌレート【００３６】
（シランカップリング剤）
ＩＶ−１：γ−メタクリロキシプロピルトリメトキシシラン【００３７】
（紫外線吸収剤）
Ｖ−１：２−ヒドロキシ−４−ｎ−オクチルオキシベンゾフェノン【００３８】
（酸化防止剤）
ＶＩ−１：オクタデシル−３−（３，５−ジ−ｔ−ブチル−４−ヒドロキシフェニル）プロピオネート【００３９】
（光安定剤）
ＶＩＩ−１：ビス（２，２，６，６−テトラメチル−４−ピペリジル）セバケート【００４０】
［実施例１］
ＥＶＡ−１の１００質量部に対して、有機過酸化物Ｉ−１を０．７質量部、架橋助剤ＩＩＩ−１を０．５質量部、シランカップリング剤ＩＶ−１を０．５質量部、紫外線吸収剤Ｖ−１を０．１質量部、酸化防止剤ＶＩ−１を０．１質量部、及び光安定剤ＶＩＩ−１を０．２質量部添加した。
次いで、押し出し成形機を用いて、前記組成物を０．４０〜０．５０ｍｍの厚みとなるように成形温度１１０℃で押し出し法によりシート成形した。得られた封止材シートの厚さは、電子マイクロメーター（アンリツ製Ｋ３５１Ｃ）により測定した。【００４１】
［実施例２〜３］
有機過酸化物Ｉ−１の添加量を表１に示すように変更した以外は、実施例１と同様にして封止材シートを製造した。【００４２】
［比較例１〜４］
用いる有機過酸化物の種類と添加量を表１に示す通りに変更した以外は、実施例１と同様にして封止材シートを製造した。【００４３】
［評価方法］
（初期架橋率）
実施例及び比較例において製造した封止材シートを用いて、常温常湿の環境で６時間放置後、架橋率を測定した。架橋率は以下の方法で測定した。
封止材シートを１気圧で加圧しながら１５０℃で１０分間キュアしたものから、少量（０．３ｇ程度）のサンプルを削り出してその質量を測定した（質量Ｗ１）。また、そのサンプルを５０ｍＬのキシレン中において１１０℃で６時間加熱した後、未溶解物の質量を測定した（質量Ｗ２）。質量Ｗ１に対する質量Ｗ２の割合（Ｗ２／Ｗ１）を架橋率（単位：％）とした。【００４４】
（保存安定性）
実施例及び比較例で得られた封止材シートを、温度４０℃−湿度２０％ＲＨの恒温恒湿槽の中のメッシュ状の保管箱に、他のシートと重ね合わせないで設置し、４８時間保管した。その後、該封止材シートを取り出し、常温常湿の環境で６時間放置後、前記初期架橋率で説明した方法と同じ方法で架橋率を測定した。架橋率が８０％以上のものを「○」、８０％に満たなかったものを「×」とした。【００４５】
（加工時のゲルの発生）
実施例及び比較例で得られた封止材シートにおける１ｍ２あたりのゲルの発生数を目視で計測した。計測するゲルは半径２ｍｍ以上のものとした。また、確認面積は２ｍ２とした。１ｍ２あたりのゲルの発生数が１個以上であったものを「×」、０個のものを「○」とした。
実施例及び比較例における初期架橋率、保存安定性及び加工時のゲルの発生の評価結果を表１に示す。【００４６】
【表１】
2011108433.tif 000003
【００４７】
表１に示すように、条件（Ａ）及び条件（Ｂ）を満たす有機過酸化物Ｉを、ＥＶＡ１００質量部に対して０．４〜１．０質量部の範囲内で用いた実施例１〜３の封止材シートは、初期架橋率が高く、またその保存安定性も優れていた。加えて、該封止材シートは、成形時にゲルも発生しておらず、高品質であった。【００４８】
一方、条件（Ｂ）の分解温度が１１５℃未満の有機過酸化物を用いた比較例１の封止材シートは、シート成形時にゲルが発生し、品質が劣っていた。
条件（Ａ）の揮発量が１５質量％を超える有機過酸化物を用いた比較例２の封止材シートは、初期架橋率は高いものの、保存後の架橋率が大きく低下しており、保存安定性が低かった。
条件（Ａ）及び条件（Ｂ）を満たす有機過酸化物Ｉを用いているものの、その含有量がＥＶＡ１００質量部に対して０．４質量部未満である比較例３の封止材シートは、保存前の初期の状態ですでに架橋率が８０％以下と低かった。なお、該封止材シートは、初期架橋率が８０質量％未満であったため、保存後の架橋率も保存安定性に関わらず８０質量％未満であった。
条件（Ａ）及び条件（Ｂ）を満たす有機過酸化物Ｉを用いているものの、その含有量がＥＶＡ１００質量部に対して１．０質量部を超える比較例４の封止材シートは、シート成形時にゲルが発生し、品質が劣っていた。
【符号の説明】
【００４９】
１    太陽電池モジュール
２    表面保護部材
３    封止材層
３Ａ、３Ｂ    封止材シート
４    太陽電池セル
５    裏面保護部材
【図１】
2011108433.tif 000004
【図２】
2011108433.tif 000005
【手続補正書】
【提出日】平成25年2月6日(2013.2.6)
【手続補正１】
【補正対象書類名】明細書
【補正対象項目名】０００８
【補正方法】変更
【補正の内容】
【０００８】
本発明は、前記課題を解決するために以下の構成を採用した。
［１］エチレン／酢酸ビニル共重合体と有機過酸化物とを含有する太陽電池モジュール用封止材シートであって、前記有機過酸化物が下記条件（Ａ）及び条件（Ｂ）を満たし、かつ該有機過酸化物が１種類であり、その含有量が前記エチレン／酢酸ビニル共重合体１００質量部に対して０．４１〜１．０質量部である太陽電池モジュール用封止材シート。
（Ａ）半径が１．８ｃｍの底面を有し、深さが０．９ｃｍの円筒容器内で、０．１５ｇの有機過酸化物を５０℃の条件で５時間保管したときの揮発量が７．２質量％以下である。
（Ｂ）有機過酸化物が１時間で半減する分解温度が１１５〜１４０℃である。
［２］［１］に記載の太陽電池モジュール用封止材シートであって、保存後の架橋率が８４％以上である、シート形成時のゲル発生を抑制し、保存安定性を有する太陽電池モジュール用封止材シート。
［３］太陽電池セルと、前記太陽電池セルを封止する封止材層と、前記封止材層の表面側を保護する裏面保護部材と、を有し、前記封止材層が、前記［１］、［２］いずれかに記載の太陽電池モジュール用封止材シートにより形成されている太陽電池モジュール。
【手続補正２】
【補正対象書類名】明細書
【補正対象項目名】００１４
【補正方法】変更
【補正の内容】
【００１４】
本発明の封止材シートは、架橋剤として、下記条件（Ａ）及び条件（Ｂ）を満たす有機過酸化物（以下、「有機過酸化物Ｉ」という。）を含有することを特徴とする。
（Ａ）半径が１．８ｃｍの底面を有し、深さが０．９ｃｍの円筒容器内で、０．１５ｇの有機過酸化物を５０℃の条件で５時間保管したときの揮発量が７．２質量％以下である。
（Ｂ）有機過酸化物が１時間で半減する分解温度が１１５〜１４０℃である。
【手続補正３】
【補正対象書類名】特許請求の範囲
【補正対象項目名】全文
【補正方法】変更
【補正の内容】
【特許請求の範囲】
【請求項１】
エチレン／酢酸ビニル共重合体と有機過酸化物とを含有する太陽電池モジュール用封止材シートであって、
前記有機過酸化物が下記条件（Ａ）及び条件（Ｂ）を満たし、かつ該有機過酸化物が１種類であり、その含有量が前記エチレン／酢酸ビニル共重合体１００質量部に対して０．４１〜１．０質量部である太陽電池モジュール用封止材シート。
（Ａ）半径が１．８ｃｍの底面を有し、深さが０．９ｃｍの円筒容器内で、０．１５ｇの有機過酸化物を５０℃の条件で５時間保管したときの揮発量が７．２質量％以下である。
（Ｂ）有機過酸化物が１時間で半減する分解温度が１１５〜１４０℃である。
【請求項２】
請求項１に記載の太陽電池モジュール用封止材シートであって、保存後の架橋率が８４％以上である、シート形成時のゲル発生を抑制し、保存安定性を有する太陽電池モジュール用封止材シート。
【請求項３】
太陽電池セルと、前記太陽電池セルを封止する封止材層と、前記封止材層の表面側を保護する裏面保護部材と、を有し、
前記封止材層が、請求項１、２いずれかに記載の太陽電池モジュール用封止材シートにより形成されている太陽電池モジュール。
【国際調査報告】
2011108433.tif 000006
2011108433.tif 000007